(57)【特許請求の範囲】
【請求項１】
平均細孔径２ｎｍ以上５０ｎｍ未満であり、表面に官能基を有するメソ多孔体と、
前記官能基とカップリング反応可能な官能基を有する、数平均分子量２０００以上５０００以下の感温性分子とを、
活性化剤及びカップリング剤を含む溶媒中でカップリング反応させる工程を有する、温度応答性吸湿材料の製造方法。
【請求項２】
前記メソ多孔体表面の前記官能基とカップリング反応可能な前記感温性分子の前記官能基は、予め付与された、本来前記感温性分子が有していない官能基である、請求項１に記載の温度応答性吸湿材料の製造方法。
【請求項３】
前記感温性分子は、前記メソ多孔体表面の前記官能基とカップリング反応可能な前記感温性分子の前記官能基を、前記感温性分子の端部に有している、請求項１又は２に記載の温度応答性吸湿材料の製造方法。
【請求項４】
前記メソ多孔体表面の前記官能基がアミノ基である、請求項１〜３のいずれかに記載の温度応答性吸湿材料の製造方法。
【請求項５】
前記感温性分子の前記官能基がカルボキシル基である、請求項１〜４のいずれかに記載の温度応答性吸湿材料の製造方法。
【請求項６】
前記活性化剤が、Ｎ−ヒドロキシスクシンイミド、１−ヒドロキシベンゾトリアゾール、１−ヒドロキシ−７−アザベンゾトリアゾール、及びペンタフルオロフェノールから選ばれる１種以上である、請求項１〜５のいずれかに記載の温度応答性吸湿材料の製造方法。
【請求項７】
前記カップリング剤がカルボジイミド系縮合剤である、請求項１〜６のいずれかに記載の温度応答性吸湿材料の製造方法。
【発明の詳細な説明】
【技術分野】
【０００１】
本発明は、温度応答性吸湿材料とその製造方法に関する。
【背景技術】
【０００２】
従来、デシカント式の除湿機や空調機において、温度変化に応じて空気中の水蒸気を吸収及び放出する特性を持つ、温度応答性吸湿材料が使用される。温度応答性吸湿材料は、水蒸気を吸収して吸湿性が低下した場合でも、所定条件下で水蒸気を放出して吸湿性を回復させることができるため、再生可能な除湿材として繰り返し使用される。
【０００３】
このような温度応答性吸湿材料として、例えば、非特許文献１には、感温性高分子とメソポーラスシリカゲルとを複合化した複合シリカゲルが開示されており、感温性高分子の相転移温度より高温になると、その水分吸着量が低下することが開示されている。該複合シリカゲルは、メソポーラスシリカを感温性高分子のモノマーと重合開始剤との混合溶液に含浸した後に加熱重合することによって作製される。
【０００４】
なお、特許文献１には、温度応答性材料が多孔質層の細孔内に化学結合している温度応答性層を有する膜電極複合体、及び、該温度応答性層の製造方法としてリビングラジカル重合が開示されているが、多孔質層の平均細孔径が５０ｎｍ未満である場合には、細孔が小さすぎ、多孔質層の細孔内に温度応答性材料を浸透させることや保持させることが困難になることが記載されている。特許文献２には、感温性高分子を、ポーラスシリカの外表面（細孔の内壁以外の表面）に均一かつ少量被覆し、温度制御によってポーラスシリカの細孔入口径を制御することが可能な感温性吸着材が開示されている。
【先行技術文献】
【非特許文献】
【０００５】
【非特許文献１】市橋利夫、中野義夫、「感温性を有するメソポーラスシリカゲル／高分子ゲルの水蒸気吸脱着特性」、化学工学論文集、第３４巻、２００８年、ｐ．４７１−４７６
【特許文献】
【０００６】
【特許文献１】特開２０１３−１３１２９０号公報
【特許文献２】特開２０１２−０３５１７９号公報
【発明の概要】
【発明が解決しようとする課題】
【０００７】
非特許文献１に開示されている複合シリカゲルによれば、水蒸気の吸着量が、感温性ポリマーの水に対する下限臨界溶液温度（Lower Critical Solution temperature，ＬＣＳＴ）より低い温度では増大し、ＬＣＳＴより高い温度では減少するため、再生温度を低下させることができ、再生に要するエネルギーを低減させることが可能である。しかしながら、非特許文献１に開示されている複合シリカゲルは温度変化による吸湿特性の変化が小さいという問題があった。
【０００８】
そこで本発明は、温度変化による吸湿特性の変化が大きい温度応答性吸湿材料、及び、温度応答性吸湿材料の製造方法を提供することを課題とする。
【課題を解決するための手段】
【０００９】
本発明者らは、鋭意検討の結果、感温性分子モノマーを予め重合させて感温性分子を作製し、該感温性分子の官能基と、所定の平均細孔径を有するメソ多孔体の表面の官能基とを化学結合させることにより、感温性分子がメソ多孔体の細孔内に均一に、かつ従来よりも多く保持され、温度変化による吸湿特性の変化を従来材よりも大きくすることが可能であることを見出した。
本発明は該知見に基づいて完成させた。
【００１０】
上記課題を解決するために、本発明は以下の手段をとる。すなわち、
本発明の第１の態様は、平均細孔径が２ｎｍ以上５０ｎｍ未満であるメソ多孔体の細孔内部に感温性分子が化学結合されている温度応答性吸湿材料である。
【００１１】
本発明において、「感温性分子」とは、水に対するＬＣＳＴを有し、ＬＣＳＴより低温側では親水性を示し、ＬＣＳＴより高温側では疎水性を示す分子を意味する。
【００１２】
本発明の第１の態様及び以下に示す第２の態様において、感温性分子の数平均分子量が２０００以上５０００以下であることが好ましい。
【００１３】
本発明の第１の態様において、感温性分子の導入量が５．２質量％以上２１．４質量％以下であることが好ましい。
【００１４】
本発明の第２の態様は、平均細孔径２ｎｍ以上５０ｎｍ未満であり、表面に官能基を有するメソ多孔体と、上記官能基とカップリング反応可能な官能基を有する感温性分子とを、活性化剤及びカップリング剤を含む溶媒中でカップリング反応させる工程を有する、温度応答性吸湿材料の製造方法である。
【００１５】
本発明の第２の態様において、上記メソ多孔体表面の上記官能基とカップリング反応可能な上記感温性分子の上記官能基は、予め付与された、本来上記感温性分子が有していない官能基であってもよい。また、上記感温性分子は、上記メソ多孔体表面の上記官能基とカップリング反応可能な上記官能基を、上記感温性分子の端部に有していることが好ましい。
【発明の効果】
【００１６】
本発明によれば、感温性分子がメソ多孔体の細孔内に均一に保持され、温度変化による吸湿特性の変化が大きい温度応答性吸湿材料、及び、温度応答性吸湿材料の製造方法を提供することができる。
【図面の簡単な説明】
【００１７】
【図１】図１（ａ）は本発明の一実施形態に係る温度応答性吸湿材料の一次粒子（温度応答性吸湿材料粒子１０）の模式図、図１（ｂ）は図１（ａ）のＩｂ−Ｉｂ線に沿った断面図である。
【図２】図２（ａ）は図１（ｂ）のＩＩａで示した領域の拡大図、図２（ｂ）はメソ多孔体粒子１の図２（ａ）と同一の視点から見た図、図２（ｃ）は図２（ａ）及び（ｂ）と同一の視点において、細孔３内に、感温性高分子４、活性化剤５、及び、カップリング剤６が導入されている様子を示す図、図２（ｄ）は図２（ａ）〜（ｃ）と同一の視点において、カップリング反応が一部進行したときの様子を模式的に示す図である。
【図３】本発明の製造方法の一実施形態を概念的に示す図である。
【図４】実施例１の水蒸気吸着等温線の測定結果を示す図である。
【図５】実施例２の水蒸気吸着等温線の測定結果を示す図である。
【図６】実施例３の水蒸気吸着等温線の測定結果を示す図である。
【図７】比較例１の水蒸気吸着等温線の測定結果を示す図である。
【図８】比較例２の水蒸気吸着等温線の測定結果を示す図である。
【図９】実施例２に係る温度応答性吸湿材料の一次粒子の切断面におけるＳＥＭ像である。
【図１０】図１０（ａ）は実施例２に係る温度応答性吸湿材料の１次粒子の切断面における全イオン種のＴＯＦ−ＳＩＭＳ像、図１０（ｂ）は同切断面における４２ＣＮＯイオンのＴＯＦ−ＳＩＭＳ像、図１０（ｃ）は実施例で用いた感温性分子における４２ＣＮＯ構造の位置を示す図である。
【図１１】図１１（ａ）は実施例２に係る温度応答性吸湿材料の１次粒子の切断面におけるＴＯＦ−ＳＩＭＳスペクトル、図１１（ｂ）は感温性分子におけるカルボキシル基の位置を示す図である。
【図１２】実施例１〜３及び比較例１、２に係る温度応答性吸湿材料について、最大吸着量の５０％を吸着する際の相対湿度Ｒｈ５０の温度による変化量（Ｒｈ５０（Ｈ）−Ｒｈ５０（Ｌ））を、感温性分子の導入量に対してプロットした図である。
【発明を実施するための形態】
【００１８】
以下、本発明について説明する。なお、以下に示す形態は本発明の例示であり、本発明は以下に示す形態に限定されない。
【００１９】
１．温度応答性吸湿材料
本発明の第１の態様は、平均細孔径が２ｎｍ以上５０ｎｍ未満であるメソ多孔体の細孔内部に感温性分子が化学結合されている温度応答性吸湿材料である。
【００２０】
図１は、本発明の一実施形態に係る温度応答性吸湿材料の一次粒子（温度応答性吸湿材料粒子１０）の模式図である。温度応答性吸湿材料粒子１０は、メソ多孔体の一次粒子（メソ多孔体粒子１）の細孔３内部に感温性分子４（図１には不図示）が化学結合されてなるものである。図１（ａ）は、メソ多孔体粒子１の細孔３の開口方向から見た温度応答性吸湿材料粒子１０（図１において、外観上メソ多孔体粒子１と同一）の模式図であり、図１（ｂ）は図１（ａ）のＩｂ−Ｉｂ線に沿った断面図である。図１（ａ）及び（ｂ）に示すように、メソ多孔体粒子１は、粒子骨格２及び複数の細孔３を有する。
【００２１】
図２（ａ）は図１（ｂ）にＩＩａで示した領域の拡大図である。図２（ａ）に示すように、感温性分子４は、メソ多孔体粒子１の粒子骨格２と化学結合（図２（ａ）にＸで示す。）されており、細孔３の内部に均一に保持されている。
このような形態の温度応答性吸湿材料粒子１０からなる温度応答性吸湿材料は、例えば、本発明の第２の態様に係る温度応答性吸湿材料の製造方法によって作製することができる。
【００２２】
２．温度応答性吸湿材料の製造方法
本発明の第２の態様は、平均細孔径２ｎｍ以上５０ｎｍ未満であり、表面に官能基を有するメソ多孔体と、上記官能基とカップリング反応可能な官能基を有する感温性分子とを、活性化剤及びカップリング剤を含む溶媒中でカップリング反応させる工程を有する、温度応答性吸湿材料の製造方法である。
本発明の製造方法によれは、感温性分子をメソ多孔体の細孔内に均一に保持させることが可能である。
【００２３】
非特許文献１に記載されている複合シリカゲルの製造方法においては、感温性高分子のモノマーと重合開始剤との混合溶液にメソポーラスシリカを含浸した後、加熱重合することによりメソ多孔体の細孔内に感温性高分子を保持させている。このような方法では、初期に細孔内に導入されたモノマーが重合した後、さらに細孔内にモノマーや重合剤を導入することが、一般に嵩高い感温性高分子の立体障害により困難であった。そのため、非特許文献１に記載されている複合シリカゲルでは、メソポーラスシリカゲルの細孔内に感温性高分子が均一に保持されておらず、感温性高分子の保持量が不十分であるため、温度変化による吸湿特性が小さいものと考えられる。
【００２４】
これに対し、本発明の製造方法では、感温性分子モノマーを予め重合させて感温性分子を作製し、該感温性分子の官能基と、所定の平均細孔径を有するメソ多孔体の表面の官能基とを化学結合させることにより、感温性分子をメソ多孔体の細孔内に均一に、かつ従来よりも多く保持させることができるため、温度変化による吸湿特性の変化を大きくすることが可能である。このような特性を有する温度応答性吸湿材料は、従来材よりも広い温度範囲及び相対湿度の範囲において、吸湿及び放湿（再生）を行うことが可能であるため、従来材よりも汎用性が高い除湿材として採用可能である。
【００２５】
図３は、本発明の製造方法の一実施形態を概念的に示す図である。図３に示される製造方法では、メソ多孔体と感温性分子とを原料とし、これらを活性化剤及びカップリング剤の存在下でカップリング反応させることにより、温度応答性吸湿材料を製造する。
以下、温度応答性吸湿材料の製造方法について、図２を参照しつつ、各構成について説明する。
【００２６】
２．１．メソ多孔体
本発明の製造方法に用いるメソ多孔体は平均細孔径が２ｎｍ以上５０ｎｍ未満である細孔（メソ孔）を有する多孔体である。本発明に用いることのできるメソ多孔体は、このような細孔（メソ孔）を有するものであれば特に限定されず、特開平１１−１１４４１０号公報に記載のメソ多孔体等を使用することができる。なお、本発明の製造方法により作製される温度応答性吸湿材料の吸湿性を向上させる観点からは、メソ多孔体の平均細孔径が２ｎｍ以上３０ｎｍ以下であることが好ましく、２ｎｍ以上１０ｎｍ未満であることがより好ましく、２ｎｍ以上４ｎｍ以下であることがさらに好ましい。
【００２７】
図２（ｂ）は、感温性分子４が化学結合していないメソ多孔体粒子１の図２（ａ）と同一の視点から見た図である。図２（ｂ）に示したように、メソ多孔体粒子１はその粒子骨格２の表面に、後述する感温性分子４の官能基４ａとカップリング反応可能な結合性の官能基２ａを有する。官能基２ａは、感温性分子４の官能基４ａとカップリング反応し、図２（ａ）に示したように、化学結合Ｘを形成することができる。従って、メソ多孔体１に感温性分子４を強固に保持させることができる。メソ多孔体が表面に有する結合性の官能基としては、例えば、アミノ基、カルボキシル基、ヒドロキシル基、エポキシ基、ビニル基、イソシアネート基、チオール基、スルフィド基、ウレイド基、アクリロキシ基、メタクリロキシ基等が挙げられる。
【００２８】
２．２．感温性分子
本発明の製造方法に用いる感温性分子は水に対するＬＣＳＴを有し、ＬＣＳＴより低温側では親水性を示し、ＬＣＳＴより高温側では疎水性を示す分子である。
感温性分子は、このような性質を有する分子であれば特に限定されないが、後述する温度応答性吸湿材料の製造方法によって、感温性分子を平均細孔径が２ｎｍ以上５０ｎｍ未満であるメソ多孔体の細孔内に導入させやすくする観点から、数平均分子量が２０００以上５０００以下であることが好ましい。このような感温性分子としては、例えば、D. Roy, W. L. A. Brooks and B. S. Sumerlin, Chem. Soc. Rev., 2013, 42, 7214-7243.に記載の感温性高分子を構成するモノマーを構成単位とするオリゴマーが挙げられ、具体的には、Ｎ−イソプロピルアクリルアミド（ＮＩＰＡＭ）オリゴマー、Ｎ−ｎ−プロピルアクリルアミド（ＮＮＰＡＭ）オリゴマー、Ｎ−シクロプロピルアクリルアミド（ＮＣＰＡＭ）オリゴマー、Ｎ，Ｎ−ジメチルアクリルアミド（ＤＥＡＭ）オリゴマー等が挙げられる。これらは、それぞれ異なるＬＣＳＴを有するため、異なる感温性分子を採用することにより、任意の温度で吸湿特性が変化する温度応答性吸湿材料を作製することが可能である。
【００２９】
図２（ｃ）は、図２（ａ）及び（ｂ）と同一の視点において、細孔３内に、感温性分子４、活性化剤５、及び、カップリング剤６が導入されている様子を示す図である。メソ多孔体の細孔内に、感温性分子、活性化剤、及び、カップリング剤を導入する方法は特に限定されず、例えば、メソ多孔体、感温性分子、活性化剤、及び、カップリング剤を適当な溶媒に分散させ、メソ多孔体の細孔内に、感温性分子、活性化剤、及び、カップリング剤を含浸させる方法が挙げられる。このとき、メソ多孔体の細孔内へ各物質の導入を促進するため、減圧、撹拌等を行ってもよい。
【００３０】
感温性分子は、上記メソ多孔体表面の官能基とカップリング反応可能な官能基を有する。これにより、メソ多孔体表面の官能基と反応して化学結合を形成することができるため、メソ多孔体に感温性分子を強固に保持させることができる。図２（ｃ）に示す例では、感温性分子４がその一端に、メソ多孔体表面の官能基２ａとカップリング反応可能な官能基４ａを有している。感温性分子が有する官能基は、メソ多孔体表面の官能基とカップリング反応可能なものであれば特に限定されないが、例えば、メソ多孔体表面がアミノ基を有している場合、カルボキシル基、イソシアネート基、エポキシ基、ビニル基、カルボニル基、ヒドロキシル基等であることが好ましい。なお、ビニル基、ヒドロキシル基は、直接カップリング反応はできないが、別の反応を経由してカップリング反応可能な官能基（カルボキシル基等）に変換されてカップリング反応が起きる。このように、「カップリング反応可能な官能基」には、間接的にカップリング反応が起きる官能基も含む。
【００３１】
感温性分子が有する官能基は、予め付与された、本来感温性分子が有さない官能基であってもよい。また、上記感温性分子は、上記メソ多孔体表面の上記官能基とカップリング反応可能な上記感温性分子の上記官能基を、上記感温性分子の端部に有していることが好ましい。
感温性分子には、本来の構造として、メソ多孔体表面の官能基とカップリング反応可能な官能基を有さないものや、カップリング反応可能な官能基を複数有するものがある。メソ多孔体表面の官能基とカップリング反応可能な官能基を有さない感温性分子を用いる場合には、カップリング反応の前に、メソ多孔体表面の官能基とカップリング反応可能な官能基を、感温性分子に予め付与しておくことにより、メソ多孔体表面の官能基とカップリング反応させることが可能となる。また、メソ多孔体表面の官能基とカップリング反応可能な官能基を複数有する感温性分子を用いる場合には、本来感温性分子が有する官能基と異なる官能基を予め所望の箇所に付与することで、メソ多孔体表面の官能基と感温性分子の複数の官能基とがカップリング反応してしまって、感温性分子の動きが妨げられることを防ぐことができる。感温性分子に、本来感温性分子が有さない官能基を付与する方法は特に限定されず、従来公知の方法で行えばよい。
感温性分子が、メソ多孔体表面の官能基とカップリング反応可能な官能基を、感温性分子の端部に有していることにより、感温性分子の動きを妨げることなく、メソ多孔体表面に十分な量の感温性分子に固定させることが可能となる。なお、「感温性分子の動き」とは、温度応答性に必須の動きのことであり、ＬＣＳＴより低温では分子鎖が伸びた状態で水和状態となり、ＬＣＳＴより高温では分子鎖が団子状態になって脱水和状態になることを意味する。
【００３２】
２．３．活性化剤
本発明の製造方法に用いる活性化剤は、カップリング反応において、メソ多孔体表面又は感温性分子の官能基を活性化し、カップリング剤とともに用いることにより、カップリング反応を促進する試薬である。例えば、メソ多孔体表面の官能基がアミノ基であり、感温性分子の有する官能基がカルボキシル基である場合に用いることができる活性化剤としては、カルボン酸の活性化試薬であるＮ−ヒドロキシスクシンイミド（ＮＨＳ）、１−ヒドロキシベンゾトリアゾール（ＨＯＢｔ）、１−ヒドロキシ−７−アザベンゾトリアゾール（ＨＯＡｔ）、ペンタフルオロフェノール等が挙げられる。
【００３３】
２．４．カップリング剤
本発明の製造方法に用いるカップリング剤は、カップリング反応において、メソ多孔体表面又は感温性分子の官能基を活性化し、カップリング反応を進行させる試薬である。例えば、メソ多孔体表面の官能基がアミノ基であり、感温性分子の有する官能基がカルボキシル基である場合には、付加脱離反応を促進する脱水縮合剤であることが好ましく、１−エチル−３−（３−ジメチルアミノプロピル）カルボジイミド塩酸塩、Ｎ，Ｎ’−ジシクロヘキシルカルボジイミド（ＤＣＣ）、Ｎ，Ｎ’−ジイソプロピルカルボジイミド（ＤＩＣ）等のカルボジイミド系縮合剤が挙げられる。
【００３４】
２．５．カップリング反応
本発明の製造方法におけるカップリング反応の種類は、活性化剤及びカップリング剤の存在下において、メソ多孔体表面の官能基と感温性分子の有する官能基とが選択的に反応し、化学結合を形成するものであれば特に限定されるものではない。
【００３５】
図２（ｄ）は、図２（ａ）〜（ｃ）と同一の視点において、カップリング反応が一部進行したときの様子を模式的に示す図である。図２（ｄ）に示したカップリング反応は付加脱離反応であり、メソ多孔体粒子１の粒子骨格２の表面に有する官能基２ａと感温性分子４の官能基４ａとは１：１でカップリングしている。
付加脱離反応においては、メソ多孔体表面又は感温性高分子の官能基と活性化剤又はカップリング剤とが反応して生成される中間体や他の副生成物が種々生成され得るが、ここでは形式的に、メソ多孔体粒子１の粒子骨格２の表面に有する官能基２ａの一部と、感温性高分子４の官能基４ａの一部とが結合し、脱離基７が形成されるものとみなす。例えば、官能基２ａがアミノ基であり、官能基４ａがカルボキシル基である場合には、形式的に脱離基７として水分子が脱離したみなすことができる。この場合、化学結合Ｘとしてアミド結合が形成される。
【００３６】
カップリング反応における反応温度及び反応時間は、カップリング反応の種類、使用する活性化剤及びカップリング剤の種類によって適宜設定されるものである。例えば、メソ多孔体表面の官能基がアミノ基であり、感温性分子の有する官能基がカルボキシル基である場合には、０℃〜８０℃の温度範囲において、２４〜４８時間反応させることにより、カップリング反応（付加脱離反応）を完了させることができる。付加量が不十分な場合は、カップリング反応工程を繰り返してもよい。
【００３７】
メソ多孔体に導入される感温性分子の導入量は、温度変化による吸湿特性の変化を大きくする観点から、５．２質量％以上２１．４質量％以下であることが好ましく、８．４質量％以上１８．９質量％以下であることがより好ましい。なお、感温性分子は、メソ多孔体の細孔以外の表面領域にも保持されていてもよい。
【実施例】
【００３８】
＜実施例１＞
［温度応答性吸湿材料の合成］
以下に示す主な原料を用いて、下記導入工程（１）〜（８）により、実施例１に係る温度応答性材料を合成した。
【００３９】
（主な原料）
・メソ多孔体・・・球状アミノプロピルシリカゲル（ジーエルサイエンス株式会社）
平均粒径：１０μｍ
比表面積：４１２ｍ２／ｇ
平均細孔径：１０．１ｎｍ
・感温性分子・・・カルボキシル終端Ｎ−イソプロピルアミド（ＮＩＰＡＭ）オリゴマー
（シグマアルドリッチ）
数平均分子量：２，０００、５，０００の２種類
（導入工程）
（１）３００ｍ１四つ口フラスコにメソ多孔体４．５０ｇ、感温性分子３．６０ｇ、ヒドロキシスクシンイミド（ＮＨＳ）０．２６ｇ、１−エチル−３−（３−ジメチルアミノプロピル）カルボジイミド塩酸塩（ＥＤＣ）０．４２ｇ、ジメチルホルムアミド（ＤＭＦ）７５ｍ１を投入した。
（２）メソ多孔体の空孔部の脱気を行うため、スターラーチップで撹拌しながら、５分間減圧したのち、５分間アルゴンを流量５０ｍｌ／分にてフローさせた。この操作を計５回繰り返し、脱気を行った。
（３）アルゴンを流量５０ｍｌ／分にてフローしながら０℃に冷却、２４時間保持した。
（４）イオン交換水５２５ｍｌに反応液を投入し、容量５０ｍｌの遠沈管１２本に入れて１５０００ｒｐｍで２分遠心分離した。
（５）上澄みを捨て、遠沈管それぞれにイオン交換水を４５ｍｌ投入し、１５０００ｒｐｍで５分遠心分離した。
（６）上澄みを捨て、遠沈管それぞれにイオン交換水を４５ｍｌ投入し、１５０００ｒｐｍで７分遠心分離した。
（７）上澄みを捨て、遠沈管それぞれにイオン交換水を４５ｍｌ投入し、１５０００ｒｐｍで１０分遠心分離した。
（８）得られた沈殿を７０℃で１２時間減圧乾燥し、実施例１に係る温度応答性材料の粉末を得た。
【００４０】
［評価方法］
（感温性分子の導入量）
感温性分子を導入する前のメソ多孔体及び感温性分子を導入した後の温度応答性吸湿材料の重量を測定した。その後、該メソ多孔体及び該温度応答性吸湿材料を、それぞれ蓋付きアルミナ容器に入れ、大気中１，０００℃で２４時間加熱し、残留したシリカ分の重量を測定した。加熱前後の重量からメソ多孔体及び温度応答性吸湿材料の重量減少率を測定し、温度応答性吸湿材料の重量減少率からメソ多孔体の重量減少率を引くことにより、感温性分子の導入量を算出した。結果を表１に示す。
（水蒸気吸着等温線）
ＢＥＬＳＯＲＰ−ｍａｘ（日本ベル（株）製）を用いて、ポリ（Ｎ−イソプロピルアクリルアミド）（ＰＮＩＰＡＭ）のＬＣＳＴ（３２℃）より低温（２０℃）および高温（５０℃）における水蒸気吸着等温線を測定した。結果を図４に示す。
また、各温度における最大吸着量の５０％を吸着する際の相対湿度Ｒｈ５０（２０℃の時をＲｈ５０（Ｌ）、５０℃の時をＲｈ５０（Ｈ）とする。）を測定し、Ｒｈ５０の温度変化（Ｒｈ５０（Ｈ）−Ｒｈ５０（Ｌ））を求めた。Ｒｈ５０（Ｌ）及びＲｈ５０（Ｈ）を図４に示し、測定結果を表２に示す。また、図１２に、Ｒｈ５０（Ｈ）−Ｒｈ５０（Ｌ）を感温性分子の導入量に対してプロットした図を示す。
【００４１】
＜実施例２＞
［温度応答性吸湿材料の合成］
実施例１における導入工程（３）を下記（３）´とし、導入工程（８）で得られた粉末を回収して（１）〜（８）を繰り返した以外は、実施例１と同様にして、実施例２に係る温度応答性吸湿材料を合成した。
（３）´アルゴンを流量５０ｍｌ／分にてフローしながら６０℃に加熱、２４時間保持した後、自然冷却させた。
【００４２】
［評価方法］
（感温性分子の導入量）
実施例１と同様に感温性分子の導入量を算出した。結果を表１に示す。
（水蒸気吸着等温線）
実施例１と同様に水蒸気吸着等温線及びＲｈ５０を測定した。結果を図５、１２及び表２に示す。
（メソ多孔体中の感温性分子の分布）
作製した温度応答性吸湿材料の一次粒子を凍結、ミクロトームで切断（クライオミクロトーム  ライカマイクロシステムズ）し、ＳＥＭ（走査型電子顕微鏡）にて断面を観察した。観察したＳＥＭ像を図９に示す。なお、図９において、中心部の孔はイオンミル加工によるもので、試料組織を反映したものではない。
その後、ＴＯＦ−ＳＩＭＳ（ＴＲＩＦＴ  Ｖ  ｎａｎｏＴＯＦ  アルバックファイ）にて切断面に存在するＨ−Ｃ＝Ｏ結合の存在量を、空間分解能約１μｍにてマッピング測定し、球状アミノプロピルシリカ表面より導入した感温性分子が、球体の中心部に達しているかを評価した。図１０（ａ）にＴＯＦ−ＳＩＭＳで比較的強く検出された１２Ｃ、１３ＣＨ、１６Ｏ、１７ＯＨ、２４Ｃ２、２５Ｃ２Ｈ、２６ＣＮ、４２ＣＮＯ、８０ＳＯ３の二次イオン強度の合計のマッピング像を、図１０（ｂ）に感温性分子に特有の（メソ多孔体骨格にも表面のアミノプロピル基にも存在しない）構造である４２ＣＮＯの二次イオン像を示す。また、図１０（ｃ）に実施例で用いた感温性分子における４２ＣＮＯ構造の位置を示す。
また、未反応の感温性分子が存在するかを確認するため、カルボキシル基に相当するピーク（質量数４５）を調べた。図１１（ａ）にＴＯＦ−ＳＩＭＳスペクトルを示す。また、図１１（ｂ）に感温性分子におけるカルボキシル基の位置を示す。
【００４３】
＜実施例３＞
［温度応答性吸湿材料の合成］
導入工程（３）を下記（３）´´とし、導入工程（８）で得られた粉末を回収して（１）〜（８）を繰り返した以外は、実施例１と同様にして、実施例３に係る温度応答性吸湿材料を作製した。
（３）´´アルゴンを流量５０ｍｌ／分にてフローしながら６０℃に加熱、４８時間保持した後、自然冷却させた。
【００４４】
［評価方法］
（感温性分子の導入量）
実施例１と同様に感温性分子の導入量を算出した。結果を表１に示す。
（水蒸気吸着等温線）
実施例１と同様に水蒸気吸着等温線及びＲｈ５０を測定した。結果を図６、１２及び表２に示す。
【００４５】
＜比較例１＞
実施例１で使用したメソ多孔体を主な原料とし、従来技術である以下の導入工程（１）〜（９）により、比較例１に係る温度応答性吸湿材料を合成した。
（導入工程）
（１）１００ｍｌのナスフラスコにｎ−イソプロピルアミドモノマー（ＮＩＰＡＭ）７．００ｇ（２ｍｏｌ／ｌ）、エタノール２４．４１ｇ、アゾビスイソブチロニトリル（ＡＩＢＮ）０．０１ｇ（２ｍｍｏｌ／ｌ）を投入し、スターラーチップで撹拌しながら、１００ｍｌ／分で１５分間アルゴンバブリングを行った。
（２）（１）のナスフラスコにメソ多孔体７．００ｇを投入し、さらに１００ｍｌ／分でアルゴンバブリングを行った。
（３）ナスフラスコに三方コックを取り付け、シリカの空孔部の脱気を行うため、５分間減圧したのち、５分間アルゴンを５０ｍｌ／分の流量でフローさせた。この操作を計３回繰り返し、脱気を行った。
（４）ナスフラスコ内をアルゴンで充満させた状態で密閉し、７０℃で１２時間重合を行った。
（５）重合後、熱源を取り除き室温まで冷却した。
（６）反応液を容量５０ｍｌの遠沈管に入れて１５０００ｒｐｍ  で１０分遠心分離した。
（７）上澄みを捨て、沈殿したシリカを５４０ｍｌのイオン交換水に再分散させ、容量５０ｍｌの遠沈管１２本に分け、それぞれ１５０００ｒｐｍで１０分間遠心分離した。
（８）（７）の洗浄操作を計４回実施した。
（９）得られた沈殿を７０℃で１２時間減圧乾燥した。
※尚、ＮＩＰＡＭ、ＡＩＢＮを上記（１）と同様の濃度、温度、保持時間でエタノール中で重合したところ、平均分子量はＭｎ＝９，８９２であった。
【００４６】
［評価方法］
（感温性分子の導入量）
実施例１と同様に感温性分子の導入量を算出した。結果を表１に示す。
（水蒸気吸着等温線）
実施例１と同様に水蒸気吸着等温線及びＲｈ５０を測定した。結果を図７、１２及び表２に示す。
【００４７】
＜比較例２＞
感温性分子を導入していない実施例で使用したメソ多孔体を用いて、以下の評価を行った。
［評価方法］
（水蒸気吸着等温線）
実施例１と同様に水蒸気吸着等温線及びＲｈ５０を測定した。結果を図８、１２及び表２に示す。
【００４８】
【表１】
0006443003.tif 000002
【００４９】
【表２】
0006443003.tif 000003
【００５０】
［結果］
（感温性分子の導入量）
表１より、本発明の製造方法により合成された実施例１〜３に係る温度応答性吸湿材料はいずれも、従来技術により合成された比較例１に係る温度応答性吸湿材料よりもメソ多孔体への感温性分子の修飾量が多いことが確認された。
【００５１】
（水蒸気吸着等温線）
図４〜８、１２及び表２より、本発明の製造方法により合成された実施例１〜３に係る温度応答性吸湿材料はいずれも、従来技術により合成された比較例１に係る温度応答性吸湿材料及び感温性分子を有しない比較例２に係るメソ多孔体よりも、温度変化による吸湿特性の変化が大きいことが確認された。相対湿度Ｒｈ５０の温度変化による差は、最も効果が高かった実施例１で１４．２％であり、最も効果が低かった実施例３においても、比較例１の２倍以上の数値を示した。また、図１２に示した曲線より、感温性分子の導入量が、５．２質量％以上２１．４質量％以下の範囲であれば、相対湿度Ｒｈ５０の温度変化による差が実施例３の結果である７．３％以上の数値となる。相対湿度Ｒｈ５０の温度変化による差がこのような範囲にあれば、温度変化による吸湿特性の変化が実用上十分に大きいといえる。
【００５２】
（メソ多孔体中の感温性分子の分布）
図１０（ａ）及び（ｂ）より、実施例２では、温度応答性吸湿材料（メソ多孔体）の一次粒子の中心部からも感温性分子の存在が検出されており、検出強度が断面全体に亘ってほぼ均一であるので、メソ多孔体の内部に感温性分子が均一に導入されていることが確認された。また、合成の工程において数度洗浄を繰り返しているにも関わらず、メソ多孔体全体に亘って感温性分子が分布していることから、感温性分子はメソ多孔体と強固に結合しているものと考えられる。
また、図１１（ａ）に示すＴＯＦ−ＳＩＭＳスペクトルにおいて、カルボキシル基に相当するピーク（質量数４５）は検出されなかった。従って、メソ多孔体の細孔内に導入された感温性分子は、メソ多孔体表面とアミド基を介して結合していることが確認された。
【符号の説明】
【００５３】
１…メソ多孔体粒子
２…粒子骨格
２ａ…官能基
３…細孔
４…感温性高分子
４ａ…官能基
５…活性化剤
６…カップリング剤
７…脱離基
１０…温度応答性吸湿材料粒子
【図１】
0006443003.tif 000004
【図２】
0006443003.tif 000005
【図３】
0006443003.tif 000006
【図４】
0006443003.tif 000007
【図５】
0006443003.tif 000008
【図６】
0006443003.tif 000009
【図７】
0006443003.tif 000010
【図８】
0006443003.tif 000011
【図９】
0006443003.tif 000012
【図１０】
0006443003.tif 000013
【図１１】
0006443003.tif 000014
【図１２】
0006443003.tif 000015